(57)【要約】【課題】 微小画像の形成性および文字部の耐カケ性を同時に満たす感光性樹脂組成物の提供。【解決手段】少なくとも、ブタジエンを主体とする重合体ブロックを一つ以上有する熱可塑性エラストマー（ａ）、液状の共役ジエンゴム（ｂ）、光重合性モノマー（ｃ）および光重合開始剤（ｄ）を含有するフレキソ印刷用感光性樹脂組成物であって、光重合性モノマー（ｃ）が、少なくとも、アルカンジオールジメタクリレート（ｃ1）およびアルカンジオールジアクリレート（ｃ２）を含有し、感光性樹脂組成物中のｃ２量が３.１ｗｔ％以上で、且つｃ１とｃ２の比率（ｃ1／ｃ２）が０.６１以上であることを特徴とする樹脂組成物。【選択図】なし【特許請求の範囲】
【請求項１】
少なくとも、ブタジエンを主体とする重合体ブロックを一つ以上有する熱可塑性エラストマー（ａ）、液状の共役ジエンゴム（ｂ）、光重合性モノマー（ｃ）および光重合開始剤（ｄ）を含有するフレキソ印刷用感光性樹脂組成物であって、光重合性モノマー（ｃ）が、少なくとも、アルカンジオールジメタクリレート（ｃ1）およびアルカンジオールジアクリレート（ｃ２）を含有し、感光性樹脂組成物中のｃ２量が３.１ｗｔ％以上で、且つｃ１とｃ２の比率（ｃ1／ｃ２）が０.６１以上であることを特徴とする樹脂組成物。
【請求項２】
熱可塑性エラストマー（ａ）中のビニル芳香族炭化水素量が２５ｗｔ％以下であることを特徴とする請求項１に記載の樹脂組成物。
【請求項３】
感光性樹脂組成物中に含まれる液状の共役ジエンゴム（ｂ）の少なくとも１種類のジエン中のビニル含有量が４０ｍｏｌ％以上であることを特徴とする請求項１あるいは２に記載の樹脂組成物。
【請求項４】
アルカンジオールジメタクリレート（ｃ１）とアルカンジオールジアクリレート（ｃ２）の比率（ｃ1／ｃ２）が、０.７３から２.５０の範囲にあることを特徴とする請求項１〜３のいずれかに記載の樹脂組成物。
【請求項５】
感光性樹脂組成物中に含まれる液状の共役ジエンゴム（ｂ）総量中のジエン中のビニル含有量が、４０ｍｏｌ％以上であることを特徴とする請求項１〜４のいずれかに記載の樹脂組成物。
【請求項６】
感光性樹脂組成物中のアルカンジオールジメタクリレート（ｃ１）およびアルカンジオールジアクリレート（ｃ２）の和（ｃ１＋ｃ２）が、９．０ｗｔ％以上であることを特徴とする請求項１〜５のいずれかに記載の樹脂組成物。
【請求項７】
厚み２.５４ｍｍの印刷版のショアーＡ硬度が５０°以上であることを特徴とする請求項１〜６のいずれかに記載の樹脂組成物。
【請求項８】
感光性樹脂組成物中の熱可塑性エラストマー（ａ）量が、５８ｗｔ％以上であることを特徴とする請求項１〜７のいずれかに記載の樹脂組成物。
【請求項９】
熱可塑性エラストマー（ａ）の数平均分子量が、１６万以上であることを特徴とする請求項１〜８のいずれかに記載の樹脂組成物。
【請求項１０】
熱可塑性エラストマー（ａ）のブタジエン総量中のビニル含有量が、５ｍｏｌ％から５０ｍｏｌ％の範囲であることを特徴とする請求項１〜９のいずれかに記載の樹脂組成物。
【請求項１１】
熱可塑性エラストマー（ａ）のブタジエンを主体とする重合体ブロック中に、アルキレン単位を含有することを特徴とする請求項１０に記載の樹脂組成物。
【請求項１２】
アルカンジオールジメタクリレート（ｃ1）が、１、６−ヘキサンジオールジメタクリレートであることを特徴とする請求項１〜１１のいずれかに記載の樹脂組成物。
【請求項１３】
支持体とその面上に形成された請求項1〜１２のいずれかに記載の感光性樹脂組成物の層からなる積層構造を有するフレキソ印刷版用感光性構成体。
【請求項１４】
感光性樹脂組成物層上に、赤外レーザーで切除可能であり、赤外線感受性物質を含む紫外線遮蔽層を有する請求項１３に記載のフレキソ印刷用感光性構成体。
【発明の詳細な説明】
【技術分野】
【０００１】
本発明は、フレキソ印刷版に用いられる感光性樹脂組成物に関する。
【背景技術】
【０００２】
一般的なフレキソ印刷用の感光性樹脂組成物は、特許文献１から３に記載されるように、熱可塑性エラストマー、光重合性不飽和単量体および光重合開始剤を含有するものが一般的である。
フレキソ印刷版用の構成体としては、ポリエステルフィルムなどを支持体とし、その上に、上記の感光性樹脂組成物、さらに、必要に応じて感光性樹脂組成物の上にネガフィルムとの接触をなめらかにする目的で、スリップ層または保護層、もしくは赤外レーザーで切除可能な赤外線感受性物質を含む紫外線遮蔽層が設けられるのが一般的である。
このようなフレキソ印刷版用感光性構成体からフレキソ印刷版を製版するには、まず支持体を通して全面に紫外線露光を施し（バック露光）、薄い均一な硬化層を設け、次いでネガフィルムを通して、もしくは紫外線遮蔽層の上から直接、感光性樹脂層の面に画像露光（レリーフ露光）を行い、未露光部分を、現像用溶剤で洗い流すか、あるいは熱溶融後に吸収層で吸収除去後に、後処理露光することによって製造されるのが一般的である。
【０００３】
フレキソ印刷版を用いた一般的な印刷は、凹凸のある樹脂版の凸部の表面に、インキ供給ロール等で、インキを供給し、次に、樹脂版を被印刷体に接触させて、凸部表面のインキを被印刷体に転移させて行われる。
高精細のデザインが要求されるフレキソ印刷においては、印刷版の微小画像の形成性や、印刷中や印刷終了時に実施される印刷版表面に付着したインキの拭取り作業中の文字部の耐カケ性が要求される。
これまでに、諸性能を改善するために、感光性樹脂組成物に関し、種々の熱可塑性エラストマー、可塑剤および光重合性モノマーが提案されている。
【０００４】
文献３の実施例１〜９には、熱可塑性エラストマーにスチレンイソプレンブロック共重合体、可塑剤に炭化水素系樹脂、光重合性モノマーに、３.７ｗｔ％のアルカンジオールジメタクリレートおよび５.２ｗｔ％のアルカンジオールジアクリレートが提案されている。また、実施例１０および１１には、熱可塑性エラストマーにスチレンブタジエンブロック共重合体、可塑剤に液状のポリブタジエン、光重合性モノマーに、アルカンジオールジメタクリレートを含有せず、６.５ｗｔ％のアルカンジオールジアクリレートが提案されている。
文献４の実施例２では、熱可塑性エラストマーにスチレンブタジエンブロック共重合体、可塑剤に液状のポリブタジエン、光重合性モノマーに、３.０ｗｔ％のアルカンジオールジメタクリレートおよび５.０ｗｔ％のアルカンジオールジアクリレートが提案されている。このアルカンジオールジメタクリレート（ｃ１）とアルカンジオールジアクリレート（ｃ２）の比（ｃ１／ｃ２）は、０.６０である。
【０００５】
文献５の実施例では、熱可塑性エラストマーにスチレンブタジエンブロック共重合体、可塑剤に液状のポリブタジエン、光重合性モノマーに、５.０ｗｔ％のアルカンジオールジメタクリレートおよび３.０ｗｔ％のアルカンジオールジアクリレートが提案されている。このアルカンジオールジメタクリレート（ｃ１）とアルカンジオールジアクリレート（ｃ２）の比（ｃ１／ｃ２）は、１.６７である。
【特許文献１】特開２０００−１５５４１８号公報
【特許文献２】特開平０２−１０８６３２号公報
【特許文献３】特開平０４−３４２２５８号公報
【特許文献４】特願２００５−１３８１０８号公報
【特許文献５】特願２００４−３２７３５９号公報
【発明の開示】
【発明が解決しようとする課題】
【０００６】
本発明における技術的課題は、（１）印刷版の微小画像の形成性が高い、および（２）印刷版の文字部の耐カケ性高い、を同時に満たす感光性樹脂組成物を提供することを目的とする。
【課題を解決するための手段】
【０００７】
前記の通り、従来の技術では、ブタジエンを主体とする重合体ブロックを少なくとも一つ以上有する熱可塑性エラストマー、液状の共役ジエンゴム、３.１ｗｔ％以上のアルカンジオールジアクリレートおよびアルカンジオールジメアクリレートを含有するフレキソ印刷用感光性樹脂組成物において、アルカンジオールジメタクリレートとアルカンジオールジアクリレートの比率について述べられた文献は無い。
本発明者は、上記課題を解決するため鋭意研究を重ねた結果、下記の新規な感光性樹脂組成物を用いることで、該課題を解決できることを見出し、本発明をなすに至った。
【０００８】
すなわち、本発明は下記の通りである。
１.少なくとも、ブタジエンを主体とする重合体ブロックを一つ以上有する熱可塑性エラストマー（ａ）、液状の共役ジエンゴム（ｂ）、光重合性モノマー（ｃ）および光重合開始剤（ｄ）を含有するフレキソ印刷用感光性樹脂組成物であって、光重合性モノマー（ｃ）が、少なくとも、アルカンジオールジメタクリレート（ｃ1）およびアルカンジオールジアクリレート（ｃ２）を含有し、感光性樹脂組成物中のｃ２量が３.１ｗｔ％以上で、且つｃ１とｃ２の比率（ｃ1／ｃ２）が０.６１以上であることを特徴とする樹脂組成物。
２.熱可塑性エラストマー（ａ）中のビニル芳香族炭化水素量が２５ｗｔ％以下であることを特徴とする１．記載の樹脂組成物。
３. 感光性樹脂組成物中に含まれる液状の共役ジエンゴム（ｂ）の少なくとも１種類のジエン中のビニル含有量が４０ｍｏｌ％以上であることを特徴とする１．あるいは２．記載の樹脂組成物。
４.アルカンジオールジメタクリレート（ｃ１）とアルカンジオールジアクリレート（ｃ２）の比率（ｃ1／ｃ２）が、０.７３から２.５０の範囲にあることを特徴とする１．〜３．のいずれかに記載の樹脂組成物。
【０００９】
５.感光性樹脂組成物中に含まれる液状の共役ジエンゴム（ｂ）総量中のジエン中のビニル含有量が、６０ｍｏｌ％以上であることを特徴とする１．〜４．のいずれかに記載の樹脂組成物。
６.感光性樹脂組成物中のアルカンジオールジメタクリレート（ｃ１）およびアルカンジオールジアクリレート（ｃ２）の和（ｃ１＋ｃ２）が、９．０ｗｔ％以上であることを特徴とする１．〜５．のいずれかに記載の樹脂組成物。
７.厚み２.５４ｍｍの印刷版のショアーＡ硬度が５０°以上であることを特徴とする１．〜６．のいずれかに記載の樹脂組成物。
８.感光性樹脂組成物中の熱可塑性エラストマー（ａ）量が、５８ｗｔ％以上であることを特徴とする１．〜７．のいずれかに記載の樹脂組成物。
９.熱可塑性エラストマー（ａ）の数平均分子量が、１６万以上であることを特徴とする１．〜８．のいずれかに記載の樹脂組成物。
【００１０】
１０.熱可塑性エラストマー（ａ）のブタジエン総量中のビニル含有量が、５ｍｏｌ％から５０ｍｏｌ％の範囲であることを特徴とする１．〜９．のいずれかに記載の樹脂組成物。
１１.熱可塑性エラストマー（ａ）が、ビニル芳香族炭化水素を主体とする重合体ブロックと、ブタジエンを主体とし、且つアルキレンを含むブロック共重合体とからなることを特徴とする１０．に記載の樹脂組成物。
１２.アルカンジオールジメタクリレート（ｃ1）が、１、６−ヘキサンジオールジメタクリレートであることを特徴とする１．〜１１．のいずれかに記載の樹脂組成物。
１３.支持体とその面上に形成された1．〜１２．のいずれかに記載の感光性樹脂組成物の層からなる積層構造を有するフレキソ印刷版用感光性構成体。
１４.感光性樹脂組成物層上に、赤外レーザーで切除可能であり、赤外線感受性物質を含む紫外線遮蔽層を有する１３．に記載のフレキソ印刷用感光性構成体。
【発明の効果】
【００１１】
本発明の感光性樹脂組成物は、印刷版の微小画像の高い形成性および文字部の高い耐カケ性を同時に満たす。
【発明を実施するための最良の形態】
【００１２】
以下、本願発明について具体的に説明する。
フレキソ印刷用構成体は、支持体層、少なくとも一層の感光性樹脂層、スリップ層あるいは赤外レーザーで切除可能な紫外線遮蔽層等からなるのが一般的である。本願発明は、この感光性樹脂組成物に関する。
本願発明の感光性樹脂組成物に必須の、ブタジエンを主体とする重合体ブロックを一つ以上含有する熱可塑性エラストマー（ａ）とは、少なくとも一つの重合体ブロックの６０ｗｔ％以上がブタジエンを含有する熱可塑性エラストマーである。
この中でも成型性や取り扱いの点で、ブタジエンを主体とする重合体ブロックをおよびビニル芳香族炭化水素を主体とする重合体ブロックを含有する熱可塑性エラストマーが好ましい。
【００１３】
本発明の「主体とする」という用語は、ブロック中の６０ｗｔ％以上を指す。
熱可塑性エラストマー（ａ）中の、必須の少なくとも１つ以上の重合体ブロック中のブタジエン含有量は、印刷版の高い耐磨耗性や文字部の耐カケ性のため、７５ｗｔ％以上がより好ましい。８５ｗｔ％以上がさらに好ましい。
ブタジエンを主体とする重合体ブロックを含有する熱可塑性エラストマーのブタジエン総量中の１、２−ブタジエン（ビニル）量は、特に限定されないが、印刷版の微細画像の高い形成性や印刷版の文字部の高い耐カケ性の点で、５ｍｏｌ％から５０ｍｏｌ％が好ましい。８ｍｏｌ％から５０ｍｏｌ％の範囲がより好ましく、１０ｍｏｌ％から４０ｍｏｌ％がさらに好ましい。
【００１４】
高い溶剤インキ耐性のため、ブタジエンを主体とする重合体ブロック中に、アルキレン単位を含有することが好ましい。アルキレン単位の含有量は、ブタジエンを主体とする重合体ブロック中に、３ｗｔ％以上４０ｗｔ％未満が好ましい。５ｗｔ％から３５ｗｔ％の範囲がより好ましく、１０ｗｔ％から３０ｗｔ％がさらに好ましい。
アルキレン単位の導入は、特に限定されないが、エチレンやブチレン等のモノオレフィンを重合する方法か、ジエン重合体ブロックを水素添加する方法が挙げられる。経済性の点で、ブタジエンブロック共重合体の水素添加が好ましい。
印刷版の高い耐カケ性、高い微小画像の形成性および高いインキ耐性のため、ブタジエンを主体とする重合体ブロック中に、１，４−ブタジエン単位、１，２−ブタジエン（ジエン）単位およびブチレン単位のすべてを含有することが好ましい。
熱可塑性エラストマー（ａ）中のブタジエンを主体とする重合体ブロックの数平均分子量は、感光性樹脂構成体の形状維持性（耐コールドフロー性）や印刷版の文字部の耐カケ性より、２万〜２５万が好ましい。３万〜２０万がより好ましく、４万〜１５万がさらに好ましい。
【００１５】
ビニル芳香族炭化水素としては例えばスチレン、Ｐ−メチルスチレン、第三級ブチルスチレン、α−メチルスチレン、１，１−ジフェニルエチレンなどの単量体が挙げられ、中でもスチレンが好ましい。これらの単量体は、単独でも２種以上の併用でもよい。
ブタジエンを主体とする重合体ブロックを含有する熱可塑性エラストマー（ａ）中のビニル芳香族炭化水素の含有量は、感光性樹脂組成物の高い成型性、印刷版の文字部の高い耐カケ性およびフレキソインキ成分が付着したときの印刷版硬度の高い維持性が得られる点から２５ｗｔ％以下にすることが好ましい。一方、感光性樹脂構成体の高いコールドフロー性の点で、１３ｗｔ％以上が好ましい。１５ｗｔ％から２４ｗｔ％の範囲がより好ましく、１５ｗｔ％から２３ｗｔ％の範囲がさらに好ましい。
【００１６】
ビニル芳香族炭化水素を主体とする重合体ブロックの数平均分子量は、印刷版の微小画像の高い形成性の点で、１０万以下が好ましく、感光性樹脂構成体の高い耐コールドフロー性の点で、０．３万以上が好ましい。０．５万から８万の範囲がより好ましく、０．５万から６万の範囲がさらに好ましい。
必要に応じて、第３成分のブロックを含有していても構わない。
熱可塑性エラストマー（ａ）の数平均分子量は、印刷版の文字部の高い耐カケ性の点から１６万以上であることが好ましい。２０万以上がより好ましく、２３万以上がさらに好ましい。
【００１７】
感光性樹脂組成物中の熱可塑性エラストマー（ａ）量は、感光性樹脂構成体の高い耐コールドフロー性や、印刷版の文字部の高い耐カケ性の点から、５８ｗｔ％以上であることが好ましい。６３ｗｔ％以上がより好ましく、６６ｗｔ％以上がさらに好ましい。
ブタジエン、１、２−ブタジエン（ビニル）およびビニル芳香族炭化水素の含有量や比率は、核磁気共鳴装置（１Ｈ-ＮＭＲ）を用いて測定することができる。条件例として、１Ｈ-ＮＭＲの測定機器に、ＪＮＭ-ＬＡ４００（ＪＥＯＬ製、商品名）、溶媒に、重水素化クロロホルム、サンプル濃度５０ｍｇ／ｍｌ、観測周波数は４００ＭＨｚ、化学シフト基準に、ＴＭＳ（テトラメチルシラン）、パルスディレイ２．９０４秒、スキャン回数６４回、パルス幅４５°、および測定温度２６℃が挙げられる。
ブタジエンを主体とする重合体ブロックを含有する熱可塑性エラストマーの分子構造としては、特に限定されないが、直鎖構造や分岐構造などが挙げられる。
【００１８】
直鎖構造とは、例えば、以下の一般式のものが挙げられる。
（Ａ−Ｂ）ｎ  、Ａ−（Ｂ−Ａ）ｎ   、Ａ−（Ｂ−Ａ）ｎ −Ｂ、Ｂ−（Ａ−Ｂ）ｎ        
分岐構造とは、例えば、以下の一般式のものが挙げられる。
［（Ａ−Ｂ）ｋ］ｍ−Ｘ  、［（Ａ−Ｂ）ｋ−Ａ］ｍ−Ｘ
［（Ｂ−Ａ）ｋ］ｍ−Ｘ  、［（Ｂ−Ａ）ｋ−Ｂ］ｍ−Ｘ
（上式において、Ａはビニル芳香族炭化水素を主体とする重合体ブロックを示す。Ｂはブタジエンを主体とする重合体ブロックを示す。Ｘは例えば四塩化ケイ素、四塩化スズ、エポキシ化大豆油、ポリハロゲン化炭化水素化合物、カルボン酸エステル化合物、ポリビニル化合物、ビスフェノール型エポキシ化合物、アルコキシシラン化合物、ハロゲン化シラン化合物、エステル系化合物等のカップリング剤の残基又は多官能有機リチウム化合物等の開始剤の残基を示す。ｎおよびｋは１以上で、ｍは３以上６以下の整数で、である。カップリング剤化合物は単独で使用してもよいし、２種以上の混合物で使用してもよい）
【００１９】
これらの構造は、単独でも、２種類以上の組合せでも良い。
ブタジエンを主体とする重合体ブロックおよび、ビニル芳香族炭化水素としてスチレンを主体とする重合体ブロックを含有する熱可塑性エラストマーの合成例としては、不活性炭化水素溶媒中で、有機リチウム化合物を重合開始剤としてスチレンを重合させ、次いで、ブタジエンを重合させ、さらに場合によりこれらの操作を繰り返す方法によりブロック共重合体（イ）を重合した後、重合系内に多官能カップリング剤を所定量添加してカップリング反応せしめ、ブロック共重合体（イ）と分岐状ブロック共重合体（ロ）とのブロック共重合体組成物として得る方法が挙げられる。
【００２０】
又、例えば不活性炭化水素溶媒中で、有機リチウム化合物を重合開始剤としてスチレンを重合させ、次いで、ブタジエンを重合させてブロック共重合体（イ）を得て、別に不活性炭化水素溶媒中で、有機リチウム化合物を重合開始剤としてスチレンを重合させ、次いで、ブタジエンを重合させ、多官能カップリング剤所定量添加してブロック共重合体（ロ）を得た後、（イ）、（ロ）の２種類のブロック共重合体を混合させる方法も挙げられる。その際の、混合方法としては、重合反応終了後混合し、水、アルコール、酸などを添加して活性種を失活、或いは重合反応終了後（イ）、（ロ）溶液を別々に失活した後で混合した後、混合溶液を例えばスチームストリッピングなどを行って重合溶媒を分離した後、乾燥することにより得る方法が挙げられる。また、（イ）、（ロ）個別に重合溶媒を分離、乾燥して得られたポリマーをロール等でブレンドして得る方法も挙げられる。
【００２１】
ブタジエンを主体とする重合体ブロックを含有する熱可塑性エラストマーは、必要に応じて、酸化防止剤を添加することができる。酸化防止剤の添加は任意の方法でよく、例えば重合終了後、溶液中に添加してもよいし、乾燥後、例えばロール等で添加混練してもよい。
【００２２】
該酸化防止剤としては、例えば、２，４−ビス（ｎ−オクチルチオメチル）−Ｏ−クレゾール、２，４−ビス（ｎ−ドデシルチオメチル）−Ｏ−クレゾール、２，４−ビス（フェニルチオメチル）−３−メチル−６−ｔｅｒｔ−ブチルフェノール、ｎ−オクタデシル−３−（３’，５’ジ−ｔｅｒｔ−ブチル−４’−ヒドロキシフェニル）プロピオネート、２，２‘−メチレンビス（４−エチル−６−ｔｅｒｔ−ブチルフェノール）、テトラキス−〔メチレン−３−（３’，５’−ジ−ｔｅｒｔ−ブチル−４’−ヒドロキシフェニル）プロピオネート〕−メタン、１，３，５−トリメチル−２，４，６−トリス（３，５−ジ−ｔｅｒｔ−ブチル−４−ヒドロキシベンジル）ベンゼン、２，６−ジ−ｔｅｒｔ−ブチル−４−メチルフェノール、２，６−ジ−ｔｅｒｔ−ブチル−４−エチルフェノール、２−ｔｅｒｔ−ブチル−６−（３−ｔｅｒｔ−ブチル−２−ヒドロキシ−５−メチルベンジル）−４−メチルフェニルアクリレート、２，４−ジ−ｔｅｒｔ−アミル−６−〔１−（３，５−ジ−ｔｅｒｔ−アミル−２−ヒドロキシフェニル）エチル〕フェニルアクリレート、２−〔１−（２−ヒドロキシ−３，５−ジ−ｔｅｒｔ−ペンチルフェニル）−エチル〕−４，６−ジ−ｔｅｒｔ−ペンチルフェニルアクリレート、３，９−ビス［２−〔３−（３−ｔｅｒｔ−ブチル−４−ヒドロキシ−５−メチルフェニル）−プロピオニルオキシ〕−１，１−ジメチルエチル］−２，４，８，１０−テトラオキサスピロ〔５，５〕ウンデカン等のヒンダードフェノール系化合物、ペンタエリストール−テトラキス−（β−ラウリル−チオ−プロピオネート ）、ジラウリル−３，３’−チオジプロピオネート、ジミリスチル−３，３’−チオジプロピオネート、ジステアリル−３，３’−チオジプロピオネートなどのイオウ系化合物、トリス（ノニルフェニル）フォスファイト、サイクリックネオペンタンテトライルビス（オクタデシルフォスファイト）、トリス（２，４−ジ−ｔｅｒｔ−ブチルフェニル）フォスファイトなどのリン系化合物などが挙げられる。これらは単独又は２種以上混合して使用できる。
【００２３】
本発明に必須の液状の共役ジエンゴム（ｂ）とは、ジエンを主体とした重合体で、３０℃で粘度が２０００（Ｐａ・ｓ）以下のものである。
粘度は、ＪＩＳ−Ｋ−７１１７で、測定することができる。
ジエンとしては、入手性の点で、イソプレンおよび／またはブタジエンが好ましく、耐カケ性の点で、ブタジエンがより好ましい。
液状の共役ジエンゴムは、２種類以上を併用しても良い。少なくも１種の液状の共役ジエンゴムに含まれるジエン総量中のビニル含有量は、微小な画像の高い形成性や高い耐カケ性の点で、４０ｍｏｌ％以上が好ましい。７０ｍｏｌ％以上がより好ましく、８０ｍｏｌ％以上がさらに好ましい。共役ジエンゴム中のビニル含有量は、前述のプロトンＮＭＲ（核磁気共鳴スペクトル）より求めることができる。
【００２４】
感光性樹脂組成物中に含まれる液状の共役ジエンゴム（ｂ）総量中の、ジエン量に対するビニル含有量は、微小な画像の形成性、印刷版の文字部の高い耐カケ性、あるいは高いインキ耐性のため、４０ｍｏｌ％以上が好ましい。６０ｍｏｌ％以上がより好ましく、７０ｍｏｌ％以上がさらに好ましい。
共役ジエンゴム（ｂ）中の数平均分子量（Ｍｎ）は、取り扱い性と感光性樹脂組成物の相溶性の点で、低い方が良く、一方、耐カケ性の点で高い方が良く、１０００〜５００００の範囲が良い。２０００〜３００００の範囲がより好ましく、３０００〜２００００の範囲がさらに好ましい。
液状の共役ジエンゴム（ｂ）の含有量は、画像再現性、耐カケ性および柔軟性の点で、感光性樹脂組成物中に、３ｗｔ％以上が好ましく、印刷版用感光性構成体の固体維持性の点で、４０ｗｔ％以下が好ましく、５ｗｔ％〜３０ｗｔ％の範囲がより好ましく、７ｗｔ％〜１８ｗｔ％の範囲がさらに好ましい。
【００２５】
本発明の必須のアルカンジオールジメタクリレート（ｃ１）とは、化１に示す構造を指し、例えば、化１のｎ＝６の１、６−ヘキサンジオールジメタクリレート、ｎ＝９のノナンジオールジメタクリレートや２−ブチル−２−エチル−１，３−プロパンジオールジメタクリレート等が挙げられる。低い揮発性の点で、ｎが大きい方が良く、高い反応性や柔軟性の点で、ｎが低いほ方がよく、ｎ＝６の１、６−ヘキサンジオールジメタクリレートが好ましい。
【００２６】
【化１】
2007279423.tif 000002
【００２７】
本発明の必須のアルカンジオールジアクリレート（ｃ２）とは、化２に示す構造を指す。具体例としては、化１のｎ＝６の１、６−ヘキサンジオールアクリレート、ｎ＝９のノナンジオールアクリレートや２−ブチル−２−エチル−１，３−プロパンジオールアクリレート等が挙げられる。
【００２８】
【化２】
2007279423.tif 000003
【００２９】
臭いや経済性の点で、ｃ１およびｃ２ともに、ｎ＝６あるいは９が好ましい。
印刷版の高い耐カケ性と、微小画像の高い形成性は、アルカンジオールジアクリレート（ｃ２）が、３．１ｗｔ％以上で、且つアルカンジオールジメタクリレート（ｃ１）とアルカンジオールジメタクリレート（ｃ２）の比（ｃ１／ｃ２）が、０．６１以上で、初めて達成することができる。ｃ２は、３．５ｗｔ％以上がより好ましく、４．０ｗｔ％以上がさらに好ましい。ｃ１／ｃ２の比は、０．７３から２．５０の範囲がより好ましい。
【００３０】
感光性樹脂組成物中のアルカンジオールジメタクリレート（ｃ１）およびアルカンジオールジアクリレート（ｃ２）の和（ｃ１＋ｃ２）は、印刷版の微小画像の高い形成性や文字部の高い耐カケ性の点で、８．０ｗｔ％より多く、一方、印刷版の高い柔軟性の点で、２０ｗｔ％以下が好ましい。８．５ｗｔ％から１５ｗｔ％の範囲がより好ましく、９．０ｗｔ％から１５ｗｔ％の範囲がさらに好ましい。
必要に応じて、アルカンジオールジメタクリレート（ｃ１）やアルカンジオールジアクリレート（ｃ２）以外の光重合性モノマーを併用しても良い。
【００３１】
アルカンジオールジメタクリレート（ｃ１）やアルカンジオールジアクリレート（ｃ２）の定性分析および定量分析は、ガスクロマトグラフ（ＧＣ）法および質量分析（ＭＳ）法より求めることができる。
ガスクロマトグラフ（ＧＣ）法の測定例として、ＧＣ装置に、６８９０（Ａｇｉｌｅｎｔ社製、商品名）、カラムに、ＤＢ−１（Ｊ＆Ｗ製、商品名）、カラム温度が、４０℃から３２０℃（昇温速度１０℃／分）、注入温度が、３２０℃が挙げられる。
質量分析（ＭＳ）法の測定例として、ＭＳ装置に、ＡｕｔｏｍａｓｓＳＵＮ（日本電子製、商品名）、イオン源温度が、２４０℃、インターフェイス温度が、３２０℃、イオン化法に、電子衝撃イオン化（ＥＩ）法、化学イオン化（ＣＩ）法の反応ガスに、イソブタンが挙げられる。
【００３２】
本発明でいう光重合開始剤（ｄ）とは、光のエネルギーを吸収し、ラジカルを発生する化合物であり、公知の各種のものを用いることが出来るが、各種の有機カルボニル化合物、特に芳香族カルボニル化合物が好適である。
具体例としては、ベンゾフェノン、４，４−ビス（ジエチルアミノ）ベンゾフェノ ン、ｔ−ブチルアントラキノン、２−エチルアントラキノン、２，４−ジエチルチオキサントン、イソプロピルチオキサントン、２，４−ジクロロチオキサントン等のチオキサントン類；ジエトキシアセトフェノン、２−ヒドロキシ−２−メチル−１−フェニルプロパン−１−オ ン、ベンジルジメチルケタール、１−ヒドロキシシクロヘキシル−フェニルケトン、２−メチル−２−モルホリノ（４−チオメチルフェニル）プロパン−１−オン、２−ベンジル−２−ジメチルアミノ−１−（４−モルホリノフェニル）−ブタノン等のアセトフェノン類；ベンゾインメチルエーテル、ベンゾインエチルエーテル、ベンゾインイソプロピルエーテル、ベンゾインイソブチルエーテル等のベンゾインエーテル類；２，４，６−トリメチルベンゾイルジフェニルホスフィンオキサイド、ビス（２，６−ジメトキシベンゾイル）−２，４，４−トリメチルペンチルホスフィンオキサイド、ビス（２，４，６− トリメチルベンゾイル）−フェニルホスフィンオキサイド等のアシルホスフィンオキサイド類；メチルベンゾイルホルメート；１，７−ビスアクリジニルヘプタン；９ −フェニルアクリジン；等が挙げられる。これらは単独で用いてもよいし、２種類以上を組み合わせて用いてもよい。
【００３３】
光重合開始剤（ｄ）の含有量は、低すぎると、細かい点や文字の形成性が低下し、高すぎると、紫外線等の活性光の透過率低下するため、感光性樹脂組成物中の０.１ｗｔ％〜１０ｗｔ％の範囲が好ましい。０.５ｗｔ％〜５ｗｔ％の範囲がより好ましい。
本発明の感光性樹脂組成物には前記した必須成分の他に、種々の補助添加成分、例えば可塑剤、熱重合防止剤、紫外線吸収剤、ハレーション防止剤、光安定剤などを添加することができる。
可塑剤としては、常温で流動性のある液状のもので、ナフテン油、パラフィン油等の炭化水素油、液状アクリルニトリル−ブタジエン共重合体、液状スチレン−ブタジエン共重合体、数平均分子量２，０００以下のポリスチレン、セバチン酸エステル、フタル酸エステルなどが挙げられる。これらの組成に光重合性の反応基が付与されていても構わない。
【００３４】
フレキソ印刷版は、印刷中に印刷機上で被印刷体と接触するが、印刷版が柔らかすぎると圧縮による変形により微細な印刷物が得られず、また硬すぎると均一なベタ表面を有する印刷物が得られないことから、厚みが２.５ｍｍの印刷版のショアーＡ硬度が、印刷版のショアーＡ硬度は５０°以上６８°以下の範囲にあることが好ましい。
本願の数平均分子量（Ｍｎ）および重量平均分子量（Ｍｗ）とは、ゲル浸透クロマトグラフィー（ＧＰＣ）で測定したポリスチレン換算分子量である。
装置に、ＬＣ-１０（島津製作所製、商品名）、カラムに、ＴＳＫｇｅｌＧＭＨＸＬ（４．６ｍｍＩＤ×３０ｃｍ）２本を使用し、オーブン温度４０℃、溶媒にはテトラヒドロフラン（１．０ｍｌ／ｍｉｎ）で測定を行った。
【００３５】
本発明のフレキソ印刷版用構成体は、種々の方法で調整することができる。
例えば、感光性樹脂組成物の原料を適当な溶媒、例えばクロロホルム、テトラクロルエチレン、メチルエチルケトン、トルエン等の溶剤に溶解させて混合し、型枠の中に流延して溶剤を蒸発させ、そのまま板状にすることができる。また、溶剤を用いず、ニーダ、ロールミルあるいはスクリュウ押出機で混練後、カレンダーロールやプレスなどにより所望の厚さに成型することができるが、本発明はこれらの調整方法に限定されるものではない。
【００３６】
感光性樹脂組成物は通常粘着性を有するので、製版時その上に重ねられるネガフィルムとの接触性をよくするために、或いはネガフィルムの再使用を可能にするために、樹脂層表面に溶剤可溶性の薄いたわみ性の保護層（例えば特公平５-１３３０５号公報参照）を設けても良い。またこのたわみ性の保護層を赤外線感受性物質を含む紫外線遮蔽層とし、赤外線レーザーでの直接描画により、このたわみ性の層そのものをネガチブとして用いても良い。いずれの場合も露光が終了してから未露光部を洗い出しする際に、この薄いたわみ性の保護層も同時に除去される。
【００３７】
溶剤可溶な薄いたわみ性の保護層、例えば洗い出し液に可溶性のポリアミド、部分ケン化ポリ酢酸ビニル、セルロースエステルなどの層を感光性樹脂層の表面に設けようとする場合には、これを適当な溶剤に溶かしてその溶液を直接感光性樹脂層にコーティングしてもよい。あるいはポリエステル、ポリプロピレン等のフィルムにコーティング（保護フィルム）し、その後この保護フィルムを感光層にラミネートまたはプレス圧着して保護膜を転写させても良い。
保護フィルムや支持体は通常感光性樹脂組成物のシート成形後、ロールラミネートにより感光性樹脂組成物に密着させ、ラミネート後加熱プレスすると一層厚み精度の良い感光性樹脂層を得ることができる。
【００３８】
フレキソ印刷版用感光性構成体からフレキソ印刷版を製版するには、まず支持体を通して全面に紫外線露光を施し（バック露光）、薄い均一な硬化層を設け、次いでネガフィルムを通して、もしくは紫外線遮蔽層の上から直接、感光性樹脂層の面に画像露光（レリーフ露光）をおこない、未露光部分を現像用溶剤で洗い流すか、あるいは熱溶融後に吸収層で吸収除去後に、後処理露光することによって製造されるのが一般的である。
ネガフィルム側からの露光（レリーフ露光）と支持体側からの露光（バック露光）は、どちらを先におこなっても良いし、また両方を同時におこなってもよい。
露光光源としては、高圧水銀灯、紫外線蛍光灯、カーボンアーク灯、キセノンランプ等があげられる。
【００３９】
未露光部を現像するのに用いられる現像溶剤としては、ヘプチルアセテート、３-メトキシブチルアセテート等のエステル類、石油留分、トルエン、デカリン等の炭化水素類やテトラクロルエチレン等の塩素系有機溶剤にプロパノール、ブタノール、ペンタノール等のアルコール類を混合したものをあげることができる。
未露光部の洗い出しは、ノズルからの噴射によって、またはブラシによるブラッシングでおこなわれる。
後処理露光として、表面に波長３００ｎｍ以下の光を照射する方法が一般的である。必要に応じて、３００ｎｍよりも大きい光も併用しても構わない。
【実施例】
【００４０】
以下、参考例、実施例、及び比較例により本発明についてより具体的に説明するが、本発明はこれらの実施例に限定されるものではない。
【００４１】
〔参考例〕
（１）熱可塑性エラストマー
（１−１）熱可塑性エラストマーＡの合成
ジャケットと攪拌機の付いた１０Lステンレス製反応器を充分窒素置換した後、シクロヘキサン７０００ｃｃ、テトラヒドロフラン１ｇ、Ｎ、Ｎ、Ｎ’、Ｎ’−テトラメチルエチレンジアミン３．５ｇ、スチレン１７０gを仕込み、ジャケットに温水を通水して内容物を約７０℃に設定した。この後、ｎ−ブチルリチウムシクロヘキサン溶液（純分で１．１５g）を添加し、スチレンの重合を開始した。スチレンが完全に重合してから、ブタジエン（１，３−ブタジエン）８３０gを添加して重合を継続し、ブタジエンの重合が完全に終了４分後、テトラメトキシシラン０．８３ｇを添加し、カップリング反応させた。得られたブロック共重合体溶液の一部をサンプリングし，その後溶媒を加熱除去した。該ポリマーは，スチレン含量が１７重量％，ポリプタジエン部の１，２ビニル結合量が５５重量％であった。
尚，スチレン含有量は紫外分光分析法（ＵＶ）を用いて測定した。また，ビニル結合量は赤外分析法（ＩＲ）を用いて測定し，ハンプトン法により算出した。
【００４２】
次に，残りのブロック共重合体溶液を用いて，ビスシクロペンタジェニルチタニウムクロリドとｎ−ブチルリチウムを水添触媒として，温度７０℃で水素添加を行った。水素添加率は，供給する水素ガス量を流量計で測定し，目標水添率を達成した時点でガスの供給を止めることでコントロ−ルした。その後、水を１０ｇを添加、攪拌後、ｎ−オクタデシル−３−（３’，５’ジ−ｔｅｒｔ−ブチル−４’−ヒドロキシフェニル）プロピオネートを３．０ｇ、２，４−ビス（ｎ−オクチルチオメチル）−Ｏ−クレゾールを１．５ｇ添加し、得られた該溶液をスチームストリッピングすることにより、溶媒を除去し含水クラムを得た。引き続き、熱ロールにより脱水乾燥させ、水素添加率２０％の水添熱可塑性エラストマーＡのサンプルを得た。水素添加率は，核磁気共鳴装置（ＮＭＲ）を用いて確認した。
（１−２）熱可塑性エラストマーＢ
スチレンイソプレンブロック共重合体Ｄ−１１０７（ＫＲＡＴＯＮ製、商品名）を用いた。
【００４３】
（２）感光性樹脂組成物および感光性構成体の作成
感光性樹脂組成として、表１に示した組成をニーダーにて１４０℃で４０分間混合し感光性樹脂組成物を得た。
得られた感光性樹脂組成物を、熱可塑性エラストマーを含有する接着剤がコートされた厚さ１２５μのポリエステルフィルムの支持体と、紫外線蛍光灯６０Ｗ／１０Ｒ（フィリップス製、商品名）のＵＶ透過率が６０％の厚さ４μのポリアミド層が、積層された１００μのポリエステル製カバーシートとの間で挟み、３ｍｍのスペーサーを用いてプレス機で１３０℃の条件で２００ｋｇ／ｃｍ２の圧力を４分間かけてフレキソ印刷版用感光性構成体を成形した。
ポリアミド層のＵＶ透過率は、ＵＶ照度計ＭＯ-２型機（オ-ク製作所製、商品名、ＵＶ−３５フィルター）を用いて測定した。
【００４４】
【表１】
2007279423.tif 000004
【００４５】
（３）フレキソ印刷版の作成
参考例２のフレキソ印刷版用感光性構成体のカバーシートをはぎとり、感光性樹脂層の上にあるポリアミドの保護膜層の上にネガフィルムを密着させ、ＡＦＰ-１５００露光機（旭化成ケミカルズ製、商品名）上で３７０ｎｍに中心波長を有する紫外線蛍光灯６０Ｗ／１０Ｒ（フィリップス製、商品名）を用いて、まず支持体側から３００ｍＪ／ｃｍ２の全面露光をおこなった後、引き続きネガフィルムを通して７０００ｍＪ／ｃｍ２の画像（レリーフ）露光をおこなった。
このときの露光強度をオ-ク製作所製のＵＶ照度計ＭＯ-２型機でＵＶ-３５フィルタ-を用いて、バック露光を行なう側である下側ランプからの紫外線をガラス板上で測定した強度は１０．３ｍＷ／ｃｍ２、レリーフ露光側である上側ランプからの紫外線を測定した強度は１２.５ｍＷ／ｃｍ２であった。
【００４６】
ついで、３-メトキシブチルアセテートを現像液として、ＡＦＰ-１５００現像機（旭化成ケミカルズ製、商品名）の回転するシリンダーに版を両面テ-プで貼り付けて、液温２５℃で５分間現像をおこない、６０℃で２時間乾燥させた。その後、後処理露光として、２５４ｎｍに中心波長をもつ殺菌灯を用いて版表面全体に２０００ｍＪ／ｃｍ２、続いて紫外線蛍光灯を用いて１０００ｍＪ／ｃｍ２の露光を行なってフレキソ印刷版を得た。なおここで殺菌灯による後露光量は、ＭＯ-２型機のＵＶ-２５フィルタ-を用いて測定された照度から算出したものである。
【００４７】
（４）評価方法
（４−１）微小画像の形成性
（３）で得られたレリーフ画像の５９線（１／ｃｍ）の１％のハイライト部を、顕微鏡を用いて評価した。形成していれば良く、○とし、形成していなければ、問題で、×とした。
（４−２）耐カケ性
印刷版の耐カケ性を、擬似的に、図１に示すように、２ポイントから８ポイントの大きさの文字がある印刷版を作成し、ＮＰ式耐刷力試験機（新村印刷株製、商品名、接触体：布、荷重１ｋｇ）を用いて５０回左右に擦ったときの文字の破壊の程度を顕微鏡で観察した。４ポイントの文字が破壊されていなければ最も良く◎とし、６ポイントの文字が破壊されていなければ次に良く○とし、６ポイントの文字が破壊していれば問題で×とした。
【００４８】
［実施例１〜５および比較例１〜４］
実施例１〜５および比較例１〜４の評価試験結果を表１に記載する。
ブタジエンを主体とする重合体ブロックを少なくとも一つ以上有する熱可塑性エラストマー、液状の共役ジエンゴム、３.１ｗｔ％以上のアルカンジオールジアクリレートおよびアルカンジオールジメアクリレートを含有するフレキソ印刷用感光性樹脂組成物において、アルカンジオールジメタクリレートとアルカンジオールジアクリレートの比率が、０.６１以上で、初めて、印刷版の微小画像の高い形成性および文字部の高い耐カケ性を同時に満たせることが分かる。
【図面の簡単な説明】
【００４９】
【図１】耐カケテストの概念図である。
【図１】
2007279423.tif 000005